貴金属と卑金属とを含有する酸性液中にメルカプト基を含有する水溶性化合物を添加して貴金属を含有する凝集体を形成させ、これを分離回収して貴金属と卑金属を分別することを特徴とする水中からの貴金属回収方法。請求項1記載のメルカプト基を含有する水溶性化合物が、下記一般式1で示される化合物[式中Rは炭素数1~10の直鎖又は分岐のアルキレン基又はCHCH2CO2Mであり、Yは酸素原子又は2個の水素原子であり、Mは水素原子、アルカリ金属またはアンモニウム基の中から選ばれた少なくとも1種を示す。]の少なくとも1種であることを特徴とする水中からの貴金属回収方法。本発明の目的は、貴金属と卑金属とを含む液中からの貴金属の凝集沈殿卑金属との分別回収が効率的に実施できる、貴金属の回収方法を提供することにある。本発明者は、鋭意研究を積み重ねた結果、強酸性の貴金属含有液に対してメルカプト基を含有する水溶性化合物を混合することにより、貴金属含有液中からの貴金属の凝集沈殿卑金属との分別回収が、効率的に実現できることを見出し、本発明を完成するに至った。即ち本発明の貴金属の回収方法は、貴金属と卑金属とを含有する強酸性液中にメルカプト基を含有する水溶性化合物を添加して貴金属を含有する凝集体を形成させ、これを分離回収して貴金属と卑金属を分別することを特徴とする。また、本発明の貴金属の回収方法における上記メルカプト基を含有する水溶性化合物は下記一般式1で示される化合物[式中Rは炭素数1~10の直鎖又は分岐のアルキレン基又はCHCH2CO2Mであり、Yは酸素原子又は2個の水素原子であり、Mは水素原子、アルカリ金属またはアンモニウム基の中から選ばれた少なくとも1種を示す。]の少なくとも1種であることを特徴とする。本発明の貴金属含有液中からの貴金属の回収方法は、貴金属の凝集沈殿卑金属との分別回収が、簡便、低コスト且つ効率的に実施できる。以下、本発明を詳細に説明する。本発明の方法において処理の対象とする貴金属と卑金属とを含む液以下、貴金属含有液ということがあるとは、各種工業の過程において得られる貴金属ないしその化合物を含んでなる強酸性の液をいう。これは、水性の液が通常であるが、有機性のものを排除しない。このような貴金属含有液の例としては、各種の触媒反応で使用された貴金属を含有する触媒液が例示される。本発明においてはこのような触媒液が好ましい。なお、本発明において触媒液というときは、前記のように、触媒反応において使用済みの触媒液すなわち触媒廃液の他に、使用前の触媒液や触媒洗浄液等も含まれる。本発明において好ましい貴金属含有液は、無電解メッキ処理を行う際の所謂触媒化工程、すなわちメッキ対象物に白金族系の金属のような触媒の活性核を種付けする工程において使用されたもしくは使用される触媒液である。また、本発明でいう貴金属としては、白金族金属パラジウム、ルテニウム、ロジウム、オスミウム、イリジウム、白金及び金、銀が例示される。工業的観点から特にパラジウム、金の回収に本発明は有用である。工業的観点から有用な態様においては、貴金属含有液は、パラジウムを含む強酸性液、特にパラジウムとスズを含む強酸性液又は金を含む強酸性液、特に金と銅及び鉄を含む強酸性液であり、より詳しくは、塩化パラジウムを含む強酸性触媒液、特に塩化パラジウムとスズを含む強酸性触媒液又は塩化金と銅及び鉄を含む強酸性触媒液である。本発明の処理対象とされる貴金属含有液中の貴金属の濃度は、液中に少なくとも貴金属が含まれているのであれば、いずれの濃度であっても良いが、例えば無電解メッキ処理の触媒化工程における触媒液の場合には、塩化パラジウム量で換算して、0.1~0.5g/Lの触媒液管理範囲より少ない量であるのが普通である。なお、このような貴金属含有液は、必要に応じて、予め濃縮もしくは希釈させた後、本発明の方法に供してもよい。また、本発明の処理対象とされる貴金属含有液は強酸性溶液であり、具体的には-1~3の範囲のpHであり、特に-0.5~2.5の範囲のpHが好ましい。本発明で用いられるメルカプト基を含有する水溶性化合物としては、下記一般式1で表される化合物が挙げられる。[式中Rは炭素数1~10の直鎖又は分岐のアルキレン基又はCHCH2CO2Mであり、Yは酸素原子又は2個の水素原子であり、Mは水素原子、アルカリ金属またはアンモニウム基の中から選ばれた少なくとも1種を示す。]一般式1で示される化合物としては、例えばメルカプト酢酸、メルカプトプロピオン酸、メルカプト酪酸、メルカプト酢酸ナトリウム、メルカプト酢酸カリウム、メルカプト酢酸リチウム、メルカプト酢酸アンモニウム、メルカプトプロピオン酸ナトリウム、メルカプトプロピオン酸カリウム、メルカプトプロピオン酸リチウム、メルカプトプロピオン酸アンモニウム、メルカプトエタノール、メルカプトプロパノール、メルカプトブタノール、チオリンゴ酸、チオリンゴ酸ナトリウム、チオリンゴ酸カリウム、チオリンゴ酸リチウム、チオリンゴ酸アンモニウム等を挙げることができる。これらのうち、取扱いの容易さを考慮するとメルカプト酢酸が好ましい。次に、本発明の貴金属含有液中からの貴金属の回収方法について説明する。貴金属含有液中の貴金属とメルカプト基を含有する水溶性化合物との凝集体形成反応は、常温常圧下で迅速に進行するため、特別な反応装置を用意する必要はなく、対象とする貴金属含有液とメルカプト基を含有する水溶性化合物を、十分混合することで凝集体形成反応は進行する。貴金属含有液とメルカプト基を含有する水溶性化合物との接触時間は、通常1分~30分で十分であり、この時間内に凝集体形成反応は完結する。貴金属と卑金属とを含む液とメルカプト基を含有する水溶性化合物を混合し、凝集体を形成後、例えば高分子凝集剤を混合し、凝集体を粗大化させた後、固液分離しても良く、当該メルカプト基含有水溶性化合物を混合して形成された凝集体が液中から取除くことができればいかなる方法でも良く、特に限定されない。本発明で用いられる高分子凝集剤としては、例えば、アクリルアミド-アクリル酸塩の共重合物、ポリアクリルアミド部分加水分解物、ポリアクリル酸塩、ポリスチレンスルホン酸塩等が挙げられるが、これらの高分子化合物の1種又は2種以上組み合わせても良く、特に限定されない。アクリルアミド-アクリル酸塩の共重合物としては、例えばアクリルアミド-アクリル酸ナトリウムの共重合物、アクリルアミド-アクリル酸カリウムの共重合物、アクリルアミド-アクリル酸アンモニウムの共重合物等が挙げられる。ポリアクリル酸塩としては、例えばポリアクリル酸ナトリウム、ポリアクリル酸カリウム、ポリアクリル酸アンモニウム等が挙げられる。ポリスチレンスルホン酸塩としては、例えばポリスチレンスルホン酸ナトリウム、ポリスチレンスルホン酸カリウム、ポリスチレンスルホン酸アンモニウム等が挙げられる。高分子凝集剤としては、アクリルアミド-アクリル酸塩の共重合物が好ましく、分子量は100万~3000万程度であり、好ましくは200万~2000万程度の分子量のものである。生成した貴金属の沈殿物は、固液分離が容易なため、分離ろ過操作により、効率良く溶液中の固液分離することができ、一般的な脱水機で脱水することができる。脱水機としては、例えば真空脱水機、ベルトプレス機、スクリュープレス機、遠心脱水機等が挙げられるが、特に限定されない。分離した貴金属の沈殿物は焼却処理することにより貴金属を回収することができ、種々の利用分野で再利用することができる。以下、実施例及び比較例を挙げる事により、本発明の特徴をより一層明確なものとするが、本発明は以下の実施例に限定されるものではない。本発明の方法に従って使用済みの触媒液から下記の通りにしてパラジウム及び金を回収した。触媒液中に含まれるパラジウム、スズ並びに金、銅、鉄の濃度は原子吸光光度計島津製作所製:島津原子吸光度計/フレーム分光光度計AA-7000により求めた。無電解メッキ処理の触媒化工程に使用された、パラジウムとスズを含有する使用済み触媒液を処理対象液以下、触媒液Aというとして使用した。触媒液Aのパラジウム濃度は103.9mg/L、スズ濃度は1.45であり、pHは-0.38であった。この触媒液を100ml用意し、ここにメルカプト基を含有する水溶性化合物であるメルカプト酢酸を6000mg/L添加し、攪拌、混合後、処理液をろ紙ADVANTEC製、No5Aでろ過し、ろ液中のパラジウムとスズの濃度を求めた。メルカプト基を含有する水溶性化合物としてメルカプトプロピオン酸を使用した以外は実施例1と同様の操作を行った。メルカプト基を含有する水溶性化合物としてメルカプト酢酸ナトリウムを使用した以外は実施例1と同様の操作を行った。メルカプト基を含有する水溶性化合物としてメルカプト酢酸アンモニウムを使用した以外は実施例1と同様の操作を行った。メルカプト基を含有する水溶性化合物としてメルカプトエタノールを使用した以外は実施例1と同様の操作を行った。メルカプト基を含有する水溶性化合物としてチオリンゴ酸を使用した以外は実施例1と同様の操作を行った。メルカプト基を含有する水溶性化合物としてチオリンゴ酸ナトリウムを使用した以外は実施例1と同様の操作を行った。実施例1と同じ触媒液を使用して、メルカプト基を含有する水溶性化合物としてメルカプト酢酸を添加し、攪拌、混合後、さらにアクリルアミド/アクリル酸ナトリウムモル比80/20共重合物の高分子凝集剤を8mg/L添加、攪拌、混合し、以下実施例1と同様の操作を行った。メルカプト基を含有する水溶性化合物としてメルカプトプロピオン酸を使用した以外は実施例8と同様の操作を行った。メルカプト基を含有する水溶性化合物としてメルカプト酢酸ナトリウムを使用した以外は実施例8と同様の操作を行った。メルカプト基を含有する水溶性化合物としてメルカプト酢酸アンモニウムを使用した以外は実施例8と同様の操作を行った。メルカプト基を含有する水溶性化合物としてメルカプトエタノールを使用した以外は実施例8と同様の操作を行った。メルカプト基を含有する水溶性化合物としてチオリンゴ酸を使用した以外は実施例8と同様の操作を行った。メルカプト基を含有する水溶性化合物としてチオリンゴ酸ナトリウムを使用した以外は実施例8と同様の操作を行った。[比較例1]メルカプト基を含有する水溶性化合物の替わりに、メルカプト基を含有する水不溶性化合物としてメルカプト酢酸ブチルを使用した以外は実施例1と同様の操作を行った。[比較例2]メルカプト基を含有する水溶性化合物の替わりに、水溶性の硫黄化合物として亜ジチオン酸ナトリウムを使用した以外は実施例1と同様の操作を行った。[比較例3]メルカプト基を含有する水溶性化合物の替わりに、水溶性の硫黄化合物として亜硫酸水素ナトリウムを使用した以外は実施例1と同様の操作を行った。[比較例4]メルカプト基を含有する水溶性化合物の替わりに、メルカプト基を含有する水不溶性化合物としてメルカプト酢酸ブチルを使用した以外は実施例8と同様の操作を行った。[比較例5]メルカプト基を含有する水溶性化合物の替わりに、水溶性の硫黄化合物として亜ジチオン酸ナトリウムを使用した以外は実施例8と同様の操作を行った。[比較例6]メルカプト基を含有する水溶性化合物の替わりに、水溶性の硫黄化合物として亜硫酸水素ナトリウムを使用した以外は実施例8と同様の操作を行った。[比較例7]触媒液Aに水酸化ナトリウム水溶液を添加してpHを3.5に調整した以外は実施例1と同じ操作を行った。[比較例8]触媒液Aに水酸化ナトリウム水溶液を添加してpHを3.5に調整した以外は実施例8と同じ操作を行った。無電解メッキ処理の触媒化工程に使用された、金と銅と鉄を含有する使用済み触媒液を処理対象液以下、触媒液Bというとして使用した。触媒液Bの金濃度は73.7mg/L、銅濃度は1.31、鉄濃度は0.69であり、pHは-0.20であった。この触媒液を100ml用意し、ここにメルカプト基を含有する水溶性化合物であるメルカプト酢酸を2000mg/L添加し、攪拌、混合後、処理液をろ紙ADVANTEC製、No5Aでろ過し、ろ液中の金と銅と鉄の濃度を求めた。メルカプト基を含有する水溶性化合物としてメルカプトプロピオン酸を使用した以外は実施例15と同様の操作を行った。メルカプト基を含有する水溶性化合物としてメルカプト酢酸ナトリウムを使用した以外は実施例15と同様の操作を行った。メルカプト基を含有する水溶性化合物としてメルカプト酢酸アンモニウムを使用した以外は実施例15と同様の操作を行った。メルカプト基を含有する水溶性化合物としてメルカプトエタノールを使用した以外は実施例15と同様の操作を行った。メルカプト基を含有する水溶性化合物としてチオリンゴ酸を使用した以外は実施例15と同様の操作を行った。メルカプト基を含有する水溶性化合物としてチオリンゴ酸ナトリウムを使用した以外は実施例15と同様の操作を行った。実施例15と同じ触媒液を使用して、メルカプト基を含有する水溶性化合物としてメルカプト酢酸を添加し、攪拌、混合後、さらにアクリルアミド/アクリル酸ナトリウムモル比80/20共重合物の高分子凝集剤を8mg/L添加、攪拌、混合し、以下実施例15と同様の操作を行った。メルカプト基を含有する水溶性化合物としてメルカプトプロピオン酸を使用した以外は実施例22と同様の操作を行った。メルカプト基を含有する水溶性化合物としてメルカプト酢酸ナトリウムを使用した以外は実施例22と同様の操作を行った。メルカプト基を含有する水溶性化合物としてメルカプト酢酸アンモニウムを使用した以外は実施例22と同様の操作を行った。メルカプト基を含有する水溶性化合物としてメルカプトエタノールを使用した以外は実施例22と同様の操作を行った。メルカプト基を含有する水溶性化合物としてチオリンゴ酸を使用した以外は実施例22と同様の操作を行った。メルカプト基を含有する水溶性化合物としてチオリンゴ酸ナトリウムを使用した以外は実施例22と同様の操作を行った。[比較例9]メルカプト基を含有する水溶性化合物の替わりに、メルカプト基を含有する水不溶性化合物としてメルカプト酢酸ブチルを使用した以外は実施例15と同様の操作を行った。[比較例10]メルカプト基を含有する水溶性化合物の替わりに、水溶性の硫黄化合物として亜ジチオン酸ナトリウムを使用した以外は実施例15と同様の操作を行った。[比較例11]メルカプト基を含有する水溶性化合物の替わりに、水溶性の硫黄化合物として亜硫酸水素ナトリウムを使用した以外は実施例15と同様の操作を行った。[比較例12]メルカプト基を含有する水溶性化合物の替わりに、メルカプト基を含有する水不溶性化合物としてメルカプト酢酸ブチルを使用した以外は実施例22と同様の操作を行った。[比較例13]メルカプト基を含有する水溶性化合物の替わりに、水溶性の硫黄化合物として亜ジチオン酸ナトリウムを使用した以外は実施例22と同様の操作を行った。[比較例14]メルカプト基を含有する水溶性化合物の替わりに、水溶性の硫黄化合物として亜硫酸水素ナトリウムを使用した以外は実施例22と同様の操作を行った。[比較例15]触媒液Bに水酸化ナトリウム水溶液を添加してpHを3.5に調整した以外は実施例15と同じ操作を行った。[比較例16]触媒液Bに水酸化ナトリウム水溶液を添加してpHを3.5に調整した以外は実施例22と同じ操作を行った。上記の各実施例と比較例について結果を下記表1及び表2に示した。触媒液Aに対して本発明に従う方法により、触媒液中のパラジウムがほとんど凝集体として沈殿し、触媒液中のパラジウムの濃度が低減された一方、スズの濃度はほとんど低減しなかった。また、高分子凝集剤を添加することにより、凝集体が粗大化された。比較例1~6ではパラジウムの低減率が低く、比較例7及び8ではパラジウム、スズ共に低減され、選択性に乏しかった。触媒液Bに対して本発明に従う方法により、触媒液中の金がほとんど凝集体として沈殿し、触媒液中の金の濃度が低減された一方、銅及び鉄の濃度はほとんど低減しなかった。また、高分子凝集剤を添加することにより、凝集体が粗大化された。比較例9~14では金の低減率が低く、比較例15及び16では金、銅、鉄共に低減され、選択性に乏しかった。本発明の方法により、貴金属と卑金属とを含む液中から貴金属を短時間で容易に凝集、回収することができ、効率的に貴金属を濃縮化することが可能であった。一方、比較例による方法では、貴金属含有液中の貴金属を効率良く凝集、回収することができなかった。